(57)【特許請求の範囲】
【請求項１】
支持体上に少なくとも感光性ハロゲン化銀乳剤、親水性バインダー、水に難溶性の塩基性金属化合物を有するハロゲン化銀感光材料を、像様露光後または像様露光と同時に、該塩基性金属化合物を構成する金属イオンに対する錯形成化合物、物理現像核およびハロゲン化銀溶剤を有するシートとを重ね合わせて、還元剤と水の存在下で熱現像することにより該感光材料に銀画像を形成する方法において、該ハロゲン化銀感光材料の感光性ハロゲン化銀乳剤層より下の支持体側に固体状の微粒子分散物を含まない親水性バインダー層を有し、その親水性バインダー量が０．１ｇ／m2以上２ｇ／m2以下であることを特徴とする画像形成方法。
【請求項２】
感光性ハロゲン化銀乳剤層より上層の非感光性層に含まれるバインダー量が０．１ｇ／m2以上１ｇ／m2以下であることを特徴とする請求項１の画像形成方法。
【発明の詳細な説明】
【０００１】
【発明の属する技術分野】
本発明はハロゲン化銀を用い、現像液を使用することなく、白黒画像が短時間で得られ、Dminが低く、高階調で、鮮鋭度が高く、特に、生保存性の優れ、脆性の優れた熱現像感光材料を用いた画像形成方法に関するものである。
【０００２】
【従来の技術】
ハロゲン化銀を用いた写真法は、他の写真法、たとえば電子写真やジアゾ写真と比べて感度や階調調節や解像力等の写真特性に優れているため、従来から最も広範に使用されてきた。
【０００３】
現在、画像情報としては情報量の多さや表現のしやすさから白黒画像よりカラー画像へと大きく推移しているが、特定の分野、例えば、医療関係などでは白黒画像が好まれて使用されている。または、印刷関係においては、文字情報などは通常白黒画像として使用されている。
【０００４】
近年になって、ハロゲン化銀を用いた感光材料の画像形成処理法を従来の湿式処理から、現像液を内蔵するインスタントシステム、さらに、加熱等による乾式熱現像処理などを用いて、現像液を使用することなく、簡易迅速に画像を得ることのできるシステムが環境保護の観点も含めて開発されてきた。このような熱現像感光材料については、「写真光学の基礎（非銀塩写真編）コロナ社刊」２４２頁〜２５５頁、特公昭４３−４９２１号、特公昭４３−４９２４号等に記載されている。
製品としては、白黒の系では、３Ｍ社のドライシルバー感材が発売されている。
【０００５】
ドライシルバーのように、ハロゲン化銀、有機銀塩および還元剤からなっているモノシート感材は、熱現像処理された画像中に、未使用のハロゲン化銀や有機銀塩が残存している。そのため、強い光に曝されたり、長期間保存すると残存ハロゲン化銀や有機銀塩がプリントアウトして白地が着色し、コントラストが消失してしまう欠点を有している。
【０００６】
また、黒色のカラー画像を乾式処理で得る方法が、リサーチ・ディスクロージャー誌（以下ＲＤと略記する）１９７８年９月号４９〜５１頁（ＲＤ１７３２６号）に記載されているが、この方式も色像中に銀塩を含む未定着型であるので、上記と同様な欠点を有している。
【０００７】
これらの欠点を改善するために、加熱により画像状に可動性（拡散性）の色素を形成または放出させた後、この可動性の色素を各種の転写溶剤を用いて色素受容性物質例えば媒染剤、耐熱性有機高分子物質などを含む色素固定材料に転写することにより保存性の改良された白黒画像の形成方法が、特公平３−７８６１７号、同３−４５８２０号に記載されている。しかしながら、これらの方法は、熱現像後転写する方法であるため、工程数も多く処理時間も長い。
【０００８】
さらに、特開平３−２６０６４５号には、カップリング反応を利用した熱現像転写型白黒画像形成方法について、現像後カップリングにより形成された色素を転写する方法および現像と転写を同時にする方法が開示されている。しかしながら、この方法も有効な現像転写促進剤を有しないため処理に高温長時間を要している。
【０００９】
特開昭６２−１２１９８４８号に、小量の水を用いて熱現像をして、転写色素像で白黒画像を形成できることが開示されている。しかしながら、多くの白黒画像に要求される透過濃度２以上に画像を色素転写法で短時間で得るためには、感光材料の膜厚、特にバインダー量をできるだけ低減したり、色素供与性化合物の使用量を多くする必要がある。このため、膜質が低下したり、製造コストが上昇する問題が生じる。また、転写による鮮鋭度低下のため用途が限定される問題がある。さらに、黒色の色素供与性化合物の合成が困難であり、また、イエロー、マゼンタ、シアンの色素供与性化合物を混合して、所望の中性の灰色の色像を得るのも困難である。
【００１０】
一方、ハロゲン化銀感光材料を用いて熱現像銀塩拡散転写により受像シートに銀画像を形成する方法については、特開昭６２−２８３３３２号、同６３−１９８０５０号、同６０−１９４４４８号等に開示されているが、これらの方法も転写した銀像を利用する方法であり、透過濃度２以上のしかも鮮鋭度の高い画像を短時間で得ることが困難で、改良が必要とされていた。
【００１１】
感光材料中で形成された熱現像銀画像は、鮮鋭度が高いことが期待されるが、未現像の残存したハロゲン化銀が原因で、Ｄmin が高く、しかも、残存ハロゲン化銀がプリントアウトするので、処理後の画像が極めて不安定であるという問題があった。
【００１２】
一方、支持体上に感光性ハロゲン化銀、親水性バインダー、還元剤を含む感光材料に画像露光を与えた後、錯化剤を含む処理シートを貼り合わせて加熱現像し感光材料上に白黒銀画像を得る方法が、特開平８−５４７０５号公報、特開平８−１０１４８７号公報に記載されている。この方法においては、感光材料中に水に難溶な塩基性金属化合物を含有させておき、また処理シートに前記塩基性金属化合物を構成する金属イオンと水を媒体として錯形成反応しうる化合物（錯化剤）を含有させておき、熱現像時に両化合物の錯形成反応によりアルカリ性雰囲気を実現している。
この画像形成方法においては、還元剤や塩基性金属化合物を感光材料に導入する際、保存安定性を改良する目的で、固体状の微粒子分散物として用いることが多い。しかし、かかる固体状の分散物を用いた場合（特に感光性ハロゲン化銀乳剤層と支持体の間に設けられる親水性コロイド層中に設けた場合）、塗布膜全体の脆性が悪化するという問題があった。更に、還元剤や塩基性金属化合物を固体状の微粒子分散物として使用しても、感光材料の保存安定性は充分でなく、更なる改良が望まれていた。
【００１３】
【発明が解決しようとする課題】
本発明の目的は、現像液を使用することなく、短時間で、Ｄmin が低く、高濃度で高階調かつ鮮鋭度の優れた高画質の白黒画像を提供する画像形成方法に用いる感光材料の生保存性および、膜質を改良することにある。
【００１４】
【課題を解決するための手段】
上記の目的は、支持体上に少なくとも感光性ハロゲン化銀乳剤、親水性バインダー、水に難溶性の塩基性金属化合物を含有するハロゲン化銀感光材料を、像様露光後または像様露光と同時に、該塩基性金属化合物を構成する金属イオンに対する錯形成化合物、物理現像核およびハロゲン化銀溶剤を含有するシートとを重ね合わせて、還元剤と水の存在下で熱現像することにより該感光材料に銀画像を形成する方法において、該ハロゲン化銀感光材料の感光性ハロゲン化銀乳剤層より下の支持体側に固体状の微粒子分散物を含まない親水性バインダー層を有し、その親水性バインダー量が０．１ｇ／m2以上２ｇ／m2以下であることを特徴とする画像形成方法、さらには、感光性ハロゲン化銀乳剤層より上層の非感光性層バインダー量が０．１ｇ／m2以上１ｇ／m2以下であることを特徴とする上記の画像熱現像形成方法により達成される。
【００１５】
【発明の実施の形態】
本発明においては、上記の画像形成システムにおいて、感光性ハロゲン化銀乳剤層より下の支持体側に固体状の微粒子分散物を含まない親水性バインダー層を有し、親水性バインダー量を０．１ｇ／m2以上２ｇ／m2以下、好ましくは０．３５ｇ／m2以上１ｇ／m2以下、より好ましくは０．５ｇ／m2以上０．７５ｇ／m2以下設置することにより、感光材料の膜質および生保存性が改良できた。
また、感光性層より上層のバインダー量は、未現像のハロゲン化銀の定着速度に影響し、バインダー量が少ないほど定着速度が速く、感光材料上のＤmin に大きな影響を与えることが判明した。具体的には、最上の感光性ハロゲン化銀乳剤層より上層の非感光層のバインダー量は、好ましくは０．１ｇ／m2以上１ｇ／m2以下で、より好ましくは０．１５ｇ／m2以上０．５ｇ／m2以下にすることにより定着速度を高めＤmin を低下させることができる。
本発明では、最上の感光性ハロゲン化銀乳剤層より上層の非感光層は、保護層であることが好ましい。更に、本発明による固体状の微粒子分散物を含まない非感光性の親水性バインダー層は、乳剤層に隣接させることがより好ましい。水に難溶性の塩基性金属化合物を含有する層、還元剤を含む層は、乳剤層と支持体との間に設けることが好ましい。本発明では前記の非感光性の親水性バインダー層を設けているので、塩基性金属化合物や還元剤を固体状の微粒子分散物として添加しても感光材料の膜の脆性は悪化しないし、保存安定性も一層改良される。
感光性ハロゲン化銀乳剤層が２層以上の場合は、乳剤層間、及び、支持体側の層との間に複数の親水性バインダー層を設置することができる。感光性ハロゲン化銀乳剤層が、互いに隣接した場合は、支持体に近い方の乳剤層と支持体側の層との間に設置するのが好ましい。
最上の感光性ハロゲン化銀乳剤層より上層の非感光層のバインダー量は、塗布液調製時に添加するバインダー量やその他の化合物がバインダー分散物である場合に持ち込まれるバインダー量で変化させることができる。
【００１６】
本発明に用いられるバインダーは、後で詳細に記載するが、主としてゼラチンが好ましく用いられる。本発明者は、最上の感光性ハロゲン化銀乳剤層より上層の非感光層のバインダー量と感光性ハロゲン化銀乳剤層の支持体側に固体状の微粒子分散物を含有しない中間層のバインダー量が、上記の組み合わせの場合、Ｄmax を下げることなく、Ｄmin が低く、特性曲線の足部の階調が硬くなり、しかも、生保存性が著しく改善され、さらに脆性が改善されることを見出した。このような効果は、新規で予想外の事であった。
【００１７】
本発明において、塩基プレカーサーとして用いる水に難溶性の塩基性金属化合物およびこの難溶性金属化合物を構成する金属イオンと錯形成反応しうる化合物（錯形成化合物または、錯化剤という）の組合せについては、特開昭６２−１２９８４８号、欧州特許公開２１０，６６０Ａ２号、米国特許第４，７４０，４４５号等に開示されている。
【００１８】
好ましい難溶性塩基金属化合物としては、亜鉛またはアルミニウムの酸化物、水酸化物、塩基性炭酸塩で、特に好ましくは酸化亜鉛、水酸化亜鉛、塩基性炭酸亜鉛である。
水に難溶な金属化合物は、特開昭５９−１７４８３０号等に記載のように親水性バインダー中に微粒子分散させて利用する。微粒子の平均粒径は、０．００１〜５μm であり、好ましくは０．０１〜２μm である。感光材料中の含有量は、０．０１ｇ／m2〜５ｇ／m2であり、好ましくは０．０５〜２ｇ／m2である。
【００１９】
水に難溶性の塩基性金属化合物の金属イオンに対する錯形成化合物を含有するシート（以下錯化剤シートと呼ぶ）に用いる錯形成化合物は、分析化学におけるキレート剤、写真化学における硬水軟化剤として公知のものである。その詳細は、前述の特許明細書の他、Ａ．リングボム著、田中信行、杉晴子訳「錯形成反応」（産業図書）にも記載されている。本発明に好ましい錯形成化合物は、水溶性の化合物であり、例えば、エチレンジアミン四酢酸、ニトリロ三酢酸、ジエチレントリアミン五酢酸等のアミノポリカルボン酸（塩も含む）、アミノトリス（メチレンホスホン酸）、エチレンジアミンテトラメチレンホスホン酸等のアミノホスホン酸（塩）、２−ピコリン酸、ピリジン−２，６−ジカルボン酸、５−エチル−２−ピコリン酸等のピリジンカルボン酸（塩）が挙げられる。これらの中でも、特にピリジンカルボン酸（塩）が好ましい。
【００２０】
本発明において、錯形成化合物は、塩基で中和した塩として用いるのが好ましい。特に、グアニジン類、アミジン類、水酸化テトラアルキルアンモニウム等の有機塩基との塩およびナトリウム、カリウム、リチウム等のアルカリ金属との塩が好ましい。これらの混合物であってもよい。好ましい錯形成化合物の具体例は、前記特開昭６２−１２９８４８号、欧州特許公開２１０，６６０Ａ２号等に記載されている。錯形成化合物の錯化剤シート中の含有量は、０．０１〜１０ｇ／m2であり、好ましくは０．０５〜５ｇ／m2である。
【００２１】
本発明では、錯化剤シートには、物理現像核を含有させるが、物理現像核は、感材より拡散してきた可溶性銀塩を還元して物理現像銀に変換し、錯化剤シートに固定させるものである。物理現像核としては、亜鉛、水銀、鉛、カドミウム、鉄、クロム、ニッケル、錫、コバルト、銅、ルテニウムなどの重金属、あるいは、パラジウム、白金、銀、金等の貴金属、あるいはこれらの硫黄、セレン、テルル等のカルコゲン化合物のコロイド粒子などの物理現像核として公知のものはすべて使用できる。これらの物理現像核物質は、対応する金属イオンをアスコルビン酸、水素化ホウ素ナトリウム、ハイドロキノン等の還元剤で還元して、金属コロイド分散物をつくるか、あるいは、可溶性硫化物、セレン化物またはテルル化物溶液を混合して、水水溶性の金属硫化物、金属セレン化物または金属テルル化物のコロイド分散物をつくることによって得られる。これらの分散物は、ゼラチンのような親水性バインダー中で形成させるのが好ましい。コロイド銀粒子の調製法は、米国特許第２，６８８，６０１号等に記載されている。必要に応じて、ハロゲン化銀乳剤調製法で知られている過剰の塩を除去する、脱塩法を行ってもよい。
これらの物理現像核の大きさは、２〜２００nmの粒径のものが好ましく用いられる。
これらの物理現像核は、錯化剤シートに、通常、１０-3〜１００mg／m2、好ましくは１０-2〜１０mg／m2含有させる。
物理現像核は、別途調製して塗布液中に添加することもできるが、親水性バインダーを含有する塗布液中で、例えば、硝酸銀と硫化ナトリウム、または、塩化金と還元剤等を反応させて作成してもよい。
物理現像核としては、銀、硫化銀、硫化パラジウム等が好ましく用いられる。錯化剤シートに転写した、物理現像銀を画像として用いる場合は、硫化パラジウム、硫化銀等がＤmin が切れ、Ｄmax が高いという点で、好ましく用いられる。
【００２２】
本発明で用いられるハロゲン化銀溶剤は、公知のものも使用できる。例えば、チオ硫酸ナトリウム、チオ硫酸アンモニウムのようなチオ硫酸塩、亜硫酸ナトリウムや亜硫酸水素ナトリウムの如き亜硫酸塩、チオシアン酸カリウム、チオシアン酸アンモニウムのようなチオシアン酸塩、特公昭４７−１１３８６号記載の１，８−ジ−３，６−ジチアオクタン、２，２′−チオジエタノール、６，９−ジオキサ−３，１２−ジチアテトラデカン−１，１４−ジオールのようなチオエーテル化合物、特願平６−３２５３５０号記載のウラシル、ヒダントインの如き５ないし６員環のイミド環を有する化合物、特開昭５３−１４４３１９号記載の下記一般式の化合物を用いることができる。アナリティカ  ケミカ  アクタ（Analytica Chemica Acta) ２４８巻６０４〜６１４頁（１９９１年）記載のトリメチルトリアゾリウムチオレートにメソイオンチオレート化合物も好ましい。特願平６−２０６３３１号記載のハロゲン化銀を定着して安定化しうる化合物もハロゲン化銀溶剤として使用しうる。
Ｎ（Ｒ1 ）（Ｒ2 ）−Ｃ（−Ｓ）−Ｘ−Ｒ3
式中、Ｘは、硫黄原子または酸素原子を表す。Ｒ1 及びＲ2 は同じであっても異なってもよく、各々、脂肪族基、アリール基、ヘテロ環残基またはアミノ基を表す。Ｒ3 は脂肪族またはアリール基を表す。Ｒ1 とＲ2 またはＲ2 とＲ3 は互いに結合して５員または６員のヘテロ環を形成してもよい。上記のハロゲン化銀溶剤を併用して用いてもよい。
本発明において、上記化合物の中でも、亜硫酸塩、ウラシルやヒダントインのような５ないし６員のイミド環を有する化合物が特に好ましい。
【００２３】
本発明の錯化剤シート中の全ハロゲン化銀溶剤の含有量は、０．０１〜５０ミリモル／m2であり、好ましくは０．１〜３０ミリモル／m2である。より好ましくは１〜２０ミリモル／m2である。感光材料の塗布銀量に対してモル比で、１／２０〜２０倍で、好ましくは１／１０〜１０倍で、より好ましくは１／３〜３倍である。ハロゲン化銀溶剤は、水、メタノール、エタノール、アセトン、ジメチルホルムアミド、メチルプロピルグリコール等の溶媒或いはアルカリまたは酸性水溶液に添加してもよいし、固体微粒子分散させて塗布液に添加してもよい。
【００２４】
本発明においては、特願平６−３２５３５０号記載のビニルイミダゾール及び／またはビニルピロリドンの繰り返し単位を構成成分として有するポリマーを錯化剤シートに含有させることにより、感光材料中の銀画像の濃度を高めることが可能である。
【００２５】
本発明に用いる熱現像感光材料は、基本的には支持体上に感光性ハロゲン化銀乳剤、親水性バインダー、還元剤および水に難溶性の塩基性金属化合物を有するものであり、さらに必要に応じて有機金属塩酸化剤、色素供与性化合物などを含有させることができる。
これらの成分は同一の層に添加することが多いが、別層に分割して添加することもできる。還元剤は熱現像感光材料に内蔵するが、例えば錯化剤シートから拡散させるなどの方法で、外部からも供給してもよい。また、ハロゲン化銀乳剤感光層は、必要に応じて２層以上に分割してもよい。
【００２６】
熱現像感光材料には、上記のハロゲン化銀乳剤層の間および最上層、最下層には、保護層、下塗り層、中間層、フィルター層、アンチハレーション層などの各種の非感光性層を設けても良く、支持体の反対側にはバック層などの種々の補助層を設けることができる。具体的には、米国特許第５，０５１，３３５号記載のような下塗り層、特開平１−１２０，５５３号、同５−３４，８８４号、同２−６４，６３４号記載のような還元剤やＤＩＲ化合物を有する中間層、米国特許第５，０１７，４５４号、同５，１３９，９１９号、特開平２−２３５，０４４号記載のような電子伝達剤を有する中間層、特開平４−２４９，２４５号記載のような還元剤を有する保護層またこれらを組み合わせた層などを設けることができる。
支持体が、酸化チタン等の白色顔料を含有したポリエチレンラミネート紙である場合には、バック層は、帯電防止機能をもち表面抵抗率が１０12Ω・cm以下になる様設計することが好ましい。
【００２７】
本発明に使用できるハロゲン化銀粒子は、塩化銀、沃塩化銀、塩臭化銀、沃塩臭化銀、沃臭化銀、臭化銀である。沃化銀含有率は、１０モル％以下が好ましいが、より好ましくは１モル％以下である。さらに好ましくは、０．５モル％以下である。
本発明で使用されるハロゲン化銀乳剤は、表面潜像型であっても、内部潜像型であってもよい。内部潜像型乳剤は、造核剤や光カブラセとを組み合わせて直接反転乳剤として使用される。また、粒子内部と粒子表面で異なるハロゲン組成を持っている多重構造粒子であってもよい。また、エピタキシャル接合によって組成の異なるハロゲン化銀乳剤が接合されていてもよい。
特に、塩化銀含有率が８０モル％以上の塩臭化銀乳剤においては、臭化銀局在相を、先に述べたように、層状もしくは非層状にハロゲン化銀内部および／または表面に有する構造のものも使用できる。上記局在相のハロゲン組成は、臭化銀含有率が少なくとも２０モル％のものが好ましく、３０モル％を越えるものが好ましい。臭化銀局在相の臭化銀含有率は、Ｘ線回折法等で分析される。例えば、シー  アールベリイ、エス  ジェイ  マリノ（C.R.Berry, S.J.Marion)著フォトグラフィックサイエンス  アンド  テクノロジー（Photographic Science andTechnology) ２巻１４９頁（１９５５）および同４巻２２頁（１９５７）にＸ線回折法のハロゲン化銀への適用法が記載されている。臭化銀局在相は、粒子内部、粒子表面のエッジ、コーナー、あるいは面上にあることができるが、好ましい例として、粒子のコーナー部にエピタキシャル接合したものが挙げられる。
【００２８】
ハロゲン化銀粒子の形状は、双晶面を含まない正常晶、双晶面を１つ含む一重双晶、平行な双晶面を２つ以上含む平行多重双晶、非平行な双晶面を２つ以上含む非平行多重双晶、球状、じゃがいも状、高アスペクト比の平板状およびそれらの複合系から目的に応じて使用できる。双晶粒子の形状については、日本写真学会編、写真工業の基礎−銀塩写真編（コロナ社）、第１６３頁に記載されている。
正常晶の場合には（１００）面からなる立方体、（１１１）面からなる８面体、あるいは（１１０）面から成る１２面体粒子を用いることができる。１２面体粒子については、特公昭５５−４２７３７号および特開昭６０−２２２８４２号各公報に記載がある。さらに、Journal of Imaging Science  ３０巻２４７頁（１９８６）に報告されている。（ｈ１１）面、（ｈｈ１）面、（ｈｋ０）面、（ｈｋ１）面粒子も目的に応じて用いることができる。（１１１）面と（１００）面を有する１４面体や（１１１）と（１１０）面を有する粒子も利用可能である。必要に応じて、３８面体、偏菱形２４面体、４６面体、６８面体等の多面体粒子を使用することもできる。
高アスペクト比の平板も、好ましく使用できる。（１１１）面から成る高塩化銀乳剤粒子の平板粒子は米国特許第４，３９９，２１５号、同４，４００，４６３号、同５，２１７，８５８号、特開平２−３２号等に記載されている。さらに、Journal of Photographic Science   ３６巻１８２頁（１９８８）にも、塩化銀平板粒子生成の経験則が報告されている。（１００）面からなる高塩化銀乳剤粒子の平板粒子は、米国特許第４，９４６，７７２号、同５，２７５，９３０号、同５，２６４，３３７号、特願平４−２１４１０９号、特願平５−９６２５０号、欧州特許０５３４３９５Ａ１号等に記載されている。
【００２９】
このような、高アスペクト比の平板粒子は、同一体積の正常晶と比べて、表面積が大きいので増感色素の吸着量を増やせるので、色増感感度の点で有利である。また、カバリングパワーの点で有利であるので、低銀量で高Ｄmax が達成できる。比表面積が大きいので、現像活性も高いという特長を有する。
【００３０】
ハロゲン化銀粒子の平均粒径は０．０５μm 以下の微粒子から、投影面積直径が１０μm を越える大サイズ粒子までどのようなサイズでもよい。好ましくは、０．１〜２μm で、特に０．１〜０．９μm が好ましい。
狭い粒子サイズ分布を有する単分散乳剤を用いてもよい。単分散乳剤は、例えば、粒子数あるいは重量で平均粒子サイズの±３０％以内に全粒子の８０％以上が入るような粒子サイズ分布を有するハロゲン化銀乳剤である。
広い粒子サイズ分布を有する多分散乳剤を用いてもよい。
また、特開平１−１６７７４３号、同４−２２３４６３号のように、階調の調整を目的として、実質的に同一の感色性を有し粒子サイズの異なる２種以上の単分散ハロゲン化銀乳剤を併用してもよい。２種以上の乳剤は、同一層に混合してもよいし、別々の層を構成してもよい。２種類以上の多分散ハロゲン化銀乳剤あるいは単分散乳剤と多分散乳剤との組み合わせを使用することもできる。
【００３１】
本発明におけるハロゲン化銀乳剤を調製する過程で、過剰の塩を除去する脱塩工程を行うのが好ましい。ゼラチンをゲル化させて行うヌーデル水洗法を用いても良く、また、多価アニオンよりなる無機塩類（例えば、硫酸ナトリウム）、アニオン性界面活性剤、アニオン性ポリマー（例えば、ポリスチレンスルホン酸ナトリウム）、ゼラチン誘導体（脂肪族アシル化ゼラチン、芳香族アシル化ゼラチン、芳香族カルバモイル化ゼラチン等）を利用した沈降法（フロキュレーション）を用いてもよい。あるいは、米国特許第４，７５８，５０５号、特開昭６２−１１３１３７号、特公昭５９−４３７２７号、米国特許第４，３３４，０１２号に示される限外濾過装置を用いてもよいし、自然沈降法、遠心分離法を用いてもよい。通常は、沈降法が好ましく用いられる。
【００３２】
ハロゲン化銀乳剤の調製方法は、グラフキデ著「写真の物理と化学」、ポールモンテル社刊（P.Glafkides, Chimie et Physique Photographique Paul Montel, １９６７）ダフィン著「写真乳剤化学」、フォーカルプレス社刊（G.F.Duffin, Photographic Emulsion Chemistry (Focal Press, １９６６）、ゼリクマンら著「写真乳剤の製造と塗布」、フォーカルプレス社刊（V.L.Zelikman et al. Making and Coating Photographic Emulsion. Focal Press,１９６４）に記載がある。
調製方法は、酸性法、中性法およびアンモニア法のいずれでもよい。被りが、発生しない程度に、高ｐＨにしてもよい。可溶性銀塩と可溶性ハロゲン塩を反応させる形式としては、片側混合法、同時混合法、それらの組合せを用いることができる。粒子を銀イオン過剰の状態において形成させる方法（いわゆる逆混合法）を用いることもできる。同時混合法の一つに形式としてハロゲン化銀の生成する液層中のｐＡｇを一定に保つ方法、すなわちいわゆるコントロールド・ダブルジェット法を用いることもできる。この方法によると、結晶系が規則的で粒子サイズが均一に近いハロゲン化銀乳剤が得られる。
【００３３】
ハロゲン化銀乳剤の調製において、粒子形成中のｐＡｇとｐＨを調整することが好ましい。ｐＡｇとｐＨの調整については、フォトグラフィク・サイエンス・アンド・エンジニアリング（Photographic Science and Engineering) 第６巻、１５９〜１６５頁（１９６２）；ジャーナル・オブ・フォトグラフィク・サイエンス（Journal of Photographic Science)、１２巻、２４２〜２５１頁（１９６４）、米国特許第３，６５５，３９４号および英国特許第１，４１３，７４８号各明細書に記載がある。
【００３４】
本発明における乳剤調製時に用いられる保護コロイドとしては、ゼラチンが好ましく使用されるが、それ以外の親水性バインダーも用いることができる。親水性バインダーは、単独あるいはゼラチンとの併用で使用できる。親水性バインダーとしては、例えば、ゼラチン誘導体、ゼラチンと他の高分子のグラフトポリマー、アルブミンやカゼイン等の蛋白質、ヒドロキシエチルセルロースやセルロース硫酸エステル類等のようなセルロース誘導体、アルギン酸ナトリウム、澱粉誘導体、多糖類、カラギナン、ポリビニルアルコールや変成アルキルポリビニルアルコールやポリビニル−Ｎ−ピロリドン、ポリアクリル酸、ポリメタクリル酸、ポリアクリルアミドやポリビニルイミダゾールやポリビニルピラゾール等の単一あるいは共重合体のような合成親水性高分子、米国特許第３，６１５，６２４号記載のチオエーテルポリマーも好ましく使用できる。
ゼラチンは、石灰処理ゼラチンのほか、酸処理ゼラチンや脱灰ゼラチンやフタル化ゼラチンのようなゼラチン誘導体や低分子のゼラチンも使用できる。過酸化水素のような酸化剤で酸化処理されたゼラチンや酵素で処理されたゼラチンも使用できる。ゼラチンの加水分解物や酵素分解物も用いることができる。
【００３５】
ハロゲン化銀溶剤の例としては、チオシアン酸塩（米国特許第２，２２２，２６４号、同第２，４４８，５３４号、同３，３２０，０６９号各明細書記載）、チオエーテル化合物（米国特許第３，２７１，１５７号、同３，５７４，６２８号、同第３，７０４，１３０号、同４，２９７，４３９号、同４，２７６，３４７号各明細書記載）、チオン化合物（特開昭５３−１４４３１９号、同５３−８２４０８号、同５５−７７７３７号各公報記載）およびイミダゾール系化合物（特開昭５４−１００７１７号記載）、ベンツイミダゾール（特公昭６０−５４６６２号）、およびアミン化合物（特開昭５４−１００７１７号公報記載）を挙げることができる。なお、アンモニアも悪作用を伴わない範囲でハロゲン化銀溶剤と併用することがてきる。特公昭４６−７７８１号、特開昭６０−２２２８４２号、特開昭６０−１２２９３５号等に記載されているような含窒素化合物をハロゲン化銀粒子形成段階に添加することができる。ハロゲン化銀溶剤の具体例の詳細は、特開昭６２−２１５２７２号の１２頁〜１８頁に記載されている。
【００３６】
ハロゲン化銀の粒子形成または物理熟成の過程において、金属塩（錯塩を含む）も共存させてもよい。金属塩の例としては、カドミウム、亜鉛、鉛、タリウム、イリジウム、白金、パラジウム、オスミウム、ロジウム、クロム、ルテニウム、レニウム等の貴金属または重金属の塩あるいは錯塩を挙げることができる。これらの化合物は、単独で用いてもよいし、２種類以上組み合わせて用いてもよい。錯イオンおよび配位化合物としては、臭素イオン、塩素イオン、シアンイオン、ニトロシルイオン、チオニトロシルイオン、水、アンモニア等およびそれらの組み合わせが好ましく用いられる。例えば、黄血塩、K2IrCl6 、K3IrCl6 、(NH4)2RhCl5(H2O)、K2RuCl5(NO) 、K3Cr(CN)6 等が好ましく用いられる。添加量は、使用する目的にもよるが、ハロゲン化銀１モルあたり１０-9〜１０-2モルの範囲程度である。また、ハロゲン化銀粒子に組み込む位置は、粒子内均一でもよいし、粒子の表面あるいは内部等の局在した位置や臭化銀局在相や高塩化銀粒子基盤でもよい。これらの化合物の添加方法は、粒子形成時のハロゲン化物水溶液に該金属塩溶液を混合したり、該金属イオンがドープされたハロゲン化銀乳剤微粒子を添加したり、あるいは、該金属塩溶液を粒子形成中、粒子形成後に直接添加したりすることで行える。
【００３７】
高照度露光の感度や濃度を増加させるために、イリジウム及び黄血塩のようなシアンイオンを配位子にしたような金属錯塩、塩化鉛、塩化カドミウム、塩化亜鉛が好ましく使用できる。赤色や赤外領域で分光増感する場合、黄血塩のようなシアンイオンを配位子にしたような金属錯塩、塩化鉛、塩化カドミウム、塩化亜鉛を用いるのが好ましい。硬調化の目的で、ロジウム塩、ルテニウム塩、クロム塩が、好ましく用いられる。
【００３８】
ハロゲン化銀粒子の形成時に、添加する銀塩溶液（例えばＡｇＮＯ3 水溶液）とハロゲン化合物溶液（例えばＫＢｒ水溶液）の添加速度、添加量あるいは添加濃度を上昇させ、粒子形成速度を速めてもよい。このように、急速にハロゲン化銀粒子を形成する方法は、英国特許第１，３３５，９２５号、米国特許第３，６７２，９００号、同３，６５０，７５７号、同４，２４２，４４５号各明細書、特開昭５５−１４２３２９号、同５５−１５８１２４号、同５８−１１３９２７号、同５８−１１３９２８号、同５８−１１１９３４号、同５８−１１１９３６号各公報に記載がある。
【００３９】
粒子形成中または粒子形成後にハロゲン化銀粒子表面に難溶性のハロゲン化銀粒子を形成するハロゲンで置換してもよい（ハロゲン変換）。このハロゲン変換過程は、「ディー・グルンドラーゲン・ディア・フォトグラフィシェン・プロツェセ・ミット・ジルファーハロゲニデン）(Die Grundlagen der Photographischen Prozesse mit Silverhalogeniden)６６２〜６６９頁や「ザ・セオリー・オブ・フォトグラフィック・プスセス」(The Theory of Photographic Process)第４版９７〜９８頁等に記載されている。この方法は、可溶性ハロゲン化物の溶液で添加しても良いし、微粒子ハロゲン化銀の状態で添加してもよい。
【００４０】
粒子形成中および／または粒子形成後に、チオスルフォン酸塩、米国特許第５，２１９，７２１号及び同５，３６４，７５４号記載のジカルコゲン化合物、リポ酸、システイン、元素状硫黄、コバルトアンモニア錯体のような無機金属錯体を添加してもよい。
本発明のハロゲン化銀乳剤は、未化学増感のままで使用できるが、通常、化学増感して使用される。本発明に用いられる化学増感法には、硫黄増感法、セレン増感法、テルル増感法等のカルコゲン増感法、金、白金、パラジウム等を用いる貴金属増感および還元増感法等を単独または組み合わせて用いることができる（例えば、特開平３−１１０５５５号、特願平４−７５７９８号など）。これらの化学増感を含窒素複素環化合物の存在下で行うことができる（特開昭６２−２５３１５９号）。また、後述するカブリ防止剤を化学増感終了後に添加することができる。具体的には、特開平５−４５８３３号、特開昭６２−４０４４６号記載の方法を用いることができる。
【００４１】
硫黄増感剤としては、不安定なイオウ化合物を用い、具体的には、チオ硫酸塩（例えば、ハイポ）、チオ尿素類（例えば、ジフェニルチオ尿素、トリエチルチオ尿素、アリルチオ尿素等）、アリルイソチオシアネート、シスチン、ｐ−トルエンチオスルホン酸塩、ローダニン類、メルカプト類等の公知の硫黄化合物を用いればよい。硫黄増感剤の添加量は、乳剤の感度を効果的に増大させるのに充分な量でよく、適量はｐＨ、温度、他の増感剤とのかねあい、ハロゲン化銀粒子の大きさ等、種々の条件により変化するが、目安としてはハロゲン化銀１モル当り１０-9〜１０-1モルの範囲で使用するのが好ましい。
【００４２】
セレン増感においては、公知の不安定セレン化合物を用い、具体的には、コロイド状金属セレニウム、セレノ尿素類（例えば、Ｎ，Ｎ−ジメチルセレノ尿素、Ｎ，Ｎ−ジエチルセレノ尿素等）、セレノケトン類、セレノアミド類、脂肪族イソセレノシアネート類（例えば、アリルイソセレノシアネート等）、セレノカルボン酸及びエステル類、セレノホスフェート類、ジエチルセレナイド類、ジエチルジセレナイド類等のセレナイド類を用いることができる。添加量は硫黄増感剤と同様に種々の条件により変化するが、目安としてはハロゲン化銀１モル当り１０-10 〜１０-1モルの範囲で使用するのが好ましい。
【００４３】
本発明においては上記のカルコゲン増感の他に貴金属による増感も行うことができる。まず、金増感においては、金の価数が＋１価でも＋３価でもよく、多種の金化合物が用いられる。代表的な例としては塩化金酸類、カリウムクロロオーレート、オーリクトリクロライド、カリウムオーリチオシアネート、カリウムヨードオーレート、テトラオーリックアシド、アンモニウムオーロチアシアネート、ピリジルトリクロロゴールド、硫化金、金セレナイド、テルル化金等が挙げられる。
金増感剤の添加量は種々の条件により異なるが、目安としてはハロゲン化銀１モル当り１０-10 〜１０-1モルの範囲で使用するのが好ましい。
金増感剤の添加時期は硫黄増感あるいはセレン増感、テルル増感と同時でも、硫黄あるいはセレン、テルル増感工程の途中や前、あるいは終了後でもよいし、金増感剤を単独に用いることも可能である。
本発明における硫黄増感、セレン増感またはテルル増感や金増感を施す乳剤のｐＡｇ、ｐＨに特に制限はないがｐＡｇは５〜１１、ｐＨは３〜１０の範囲で使用するのが好ましい。さらに、好ましくは、ｐＡｇは６．８〜９．０、ｐＨは５．５〜８．５の範囲である。
本発明において金以外の貴金属も化学増感剤として使用可能である。金以外の貴金属としては例えば、白金、パラジウム、イリジウム、ロジウムのような金属塩あるいはそれらの錯塩による増感剤も使用できる。
【００４４】
本発明においては更に還元増感を行うことができる。本発明で用いられる還元増感剤としては、亜硫酸塩、アスコルビン酸、第一錫塩、アミンおよびポリアミン類、ヒドラジン誘導体、ホルムアミジンスルフィン酸、シラン化合物、ボラン化合物等が公知である。本発明には、これら公知の化合物の１種を選んで用いることができ、また２種以上の化合物を併用することもできる。還元増感剤として、塩化第一錫、二酸化チオ尿素、ジメチルアミンボラン、Ｌ−アスコルビン酸、アミノイミノメタンスルフィン酸が好ましい化合物である。還元増感剤の添加量は乳剤条件に依存するので、添加量を選ぶ必要があるが、ハロゲン化銀１モル当たり１０-9〜１０-2モルの範囲が適当である。
また上記の還元増感剤を添加する方法の他に金熟成と呼ばれるｐＡｇ１〜７の低ｐＡｇの雰囲気で成長、あるいは熟成させる方法、高ｐＨ熟成と呼ばれるｐＨ８〜１１の高ｐＨの雰囲気で成長、あるいは熟成させる方法、水素ガスを通したり、電気分解による発生期の水素によって、還元増感する方法をも選ぶことができる。さらには２つ以上の方法を併用することもできる。
この還元増感は単独でも用いることができるが、上記カルコゲン増感や貴金属増感と組合せて用いることもできる。
【００４５】
本発明に用いられるハロゲン化銀に緑感性、赤感性、赤外感性の感色性を持たせるために、感光性ハロゲン化銀乳剤は、メチン色素類その核によって分光増感されてもよい。また、必要に応じて青感性乳剤に青色領域の分光増感を施してよい。
用いられる色素には、シアニン色素、メロシアニン色素、複合シアニン色素、複合メロシアニン色素、ホロポーラーシアニン色素、ヘミシアニン色素、スチリル色素及びヘミオキソノール色素が包含される。特に有用な色素は、シアニン色素、メロシアニン色素、及び複合メロシアニン色素に属する色素である。これらの色素類には、塩基性異節環核としてのシアニン色素類に通常利用される核のいずれをも適用できる。すなわち、ピロリン核、オキサゾリン核、チアゾリン核、ピロール核、オキサゾール核、チアゾール核、セレナゾール核、イミダゾール核、テトラゾール核、ピリジン核等；これらの核に脂環式炭化水素環が融合した核；ベンズインドレニン核、インドール核、ベンズオキサドール核、ナフトオキサゾール核、ベンゾチアゾール核、ナフトチアゾール核、ベンズセレナゾール核、ベンズイミダゾール核、キノリン核等が適用できる。これらの核は炭素原子上に置換されていてもよい。
メロシアニン色素または複合メロシアニン色素には、ケトメチレン構造を有する核として、ピラゾリン−５−オン核、チオヒダントイン核、２−チオオキサゾリジン−２，４−ジオン核、チアゾリジン−２，４−ジオン核、ローダニン核、チオバルビツール酸核などの５〜６員の異節環核等を適用することができる。
具体的には、米国特許第４，６１７，２５７号、特開昭５９−１８０５５０号、同６４−１３５４６号、特開平５−４５８２８号、同５−４５８３４号等に記載の増感色素が挙げられる。
これらの増感色素は単独に用いてよいが、それらの組み合わせを用いてもよく、増感色素の組み合わせは、特に、強色増感や分光増感の波長調節の目的でしばしば用いられる。
増感色素とともに、それ自身分光増感作用を持たない色素あるいは可視光を実質的に吸収しない化合物であっても、強色増感を示す化合物を乳剤中に含んでいてもよい（例えば、米国特許第３６１５６４１号、特開昭５９−１９２２４２号、同５９−１９１０３２号、同６３−２３１４５号記載のもの）。特に、特開昭５９−１９１０３２号および同５９−１９２２４２号記載のものは赤域から赤外域に分光増感感度を有する増感色素を用いる場合、好ましく使用される。
【００４６】
色素を乳剤中に添加する時期は、乳剤調製のいかなる段階であってもよい。もっとも普通には、化学増感の完了後塗布前までの時期に行なわれるが、米国特許第３，６２８，９６９号および同４，２２５，６６６号各明細書に記載されているように化学増感剤と同時期に添加し、分光増感を化学増感と同時に行うことも、特開昭５８−１１３９２８号公報に記載されているように化学増感に先立って行うこともできる。また、ハロゲン化銀粒子沈殿生成の完了前に添加し、分光増感を開始することもできる。さらにまた米国特許第４，２２５，６６６号明細書に教示されているように、これらの前記化合物を分けて添加すること、すなわち、これらの化合物の一部を化学増感に先立って添加し、残部を化学増感の後で添加することも可能であり、米国特許第４，１８３，７５６号明細書に教示されている方法を始めとしてハロゲン化銀粒子形成中のどの時期であってもよい。
添加量は、ハロゲン化銀１モル当り９×１０-9〜９×１０-3モルで用いることができる。
これらの増感色素や強色増感剤は、メタノールなどの親水性の有機溶媒の溶液、水溶液（溶解性を高めるためにアルカリ性や酸性の場合あり）、ゼラチンなどの分散物あるいは界面活性剤の溶液で添加すればよい。
【００４７】
増感色素の吸着強化のため、増感色素添加前後および添加中に、可溶性のＣａ化合物、可溶性のＢｒ化合物、可溶性のＩ化合物、可溶性のＣｌ化合物、可溶性のＳＣＮ化合物を添加してもよい。これらの化合物を併用してもよい。好ましくは、ＣａＣｌ2 、ＫＩ、ＫＣｌ、ＫＢｒ、ＫＳＣＮである。また、微粒子の臭化銀、塩臭化銀、沃臭化銀、沃化銀、ロダン銀乳剤粒子の状態であってもよい。
【００４８】
本発明の乳剤を適用する写真感光材料のその他の添加剤に関しては特に制限はなく、例えば、リサーチ・ディスクロージャー誌(Research Disclosure) １７６巻、アイテム１７６４３（ＲＤ−１７６４３）、同１８７巻、アイテム１８７１６（ＲＤ−１８７１６）および同３０７巻、アイテム３０７１０５等の記載を参考にすることができる。
【００４９】
このような過程で使用される添加剤および本発明の感光材料や錯化剤シートに使用できる公知の写真用添加剤をＲＤ−１７６４３、ＲＤ−１８７１６およびＲＤ−３０７１０５における各種添加剤の記載箇所を以下にリスト化して示す。
0003689189.tif 000002
【００５０】
前記添加剤のうちカブリ防止剤、安定化剤としてはアゾール類（例えば、ベンゾチアゾリム塩、ニトロイミダゾール類、ニトロベンズイミダゾール類、クロロベンズイミダゾール類、ブロモベンズイミダゾール類、ニトロインダゾール類、ベンズトリアゾール類、アミノトリアゾール類など）；メルカプト化合物類｛例えば、メルカプトチアゾール類、メルカプトベンゾチアゾール類、メルカプトベンズイミダゾール類、メルカプトチアジアゾール類、メルカプトテトラゾール類（特に、１−フェニル−５−メルカプトテトラゾールおよびその誘導体）、メルカプトピリミジン類、メルカプトトリアジン類など）；例えばオキサドリンチオンのようなチオケト化合物；アザインデン類｛例えば、トリアザインデン類、テトラアザインデン類（特に、４−ヒドロキシ−６−メチル（１，３，３ａ，７）テトラアザインデン）、ペンタアザインデン類など）；ベンゼンチオスルホン類、ベンゼンスルフィン酸；ベンゼンスルホン酸アミド等を好ましく用いることができる。
【００５１】
熱現像感光材料や錯化剤シートの構成層のバインダーには親水性のものが好ましく用いられる。その例としては前記のリサーチ・ディスクロージャーおよび特開昭６４−１３，５４６号の(71)頁〜(75)頁に記載されたものが挙げられる。具体的には、透明か半透明の親水性バインダーが好ましく、例えばゼラチン、ゼラチン誘導体等の蛋白質またはセルロース誘導体、寒天、澱粉、アラビアゴム、デキストラン、プルラン、ファーセレラン、欧州公開特許４４３，５２９号記載のカラギナン、ローカストビーンガム、キサンタンガム、ペクチン等の多糖類、特開平１−２２１７３６号記載の多糖類のような天然化合物やポリビニルアルコール、特願平５−３３９１５５号記載の変成アルキルポリビニルアルコール、ポリビニルピロリドン、アクリルアミド重合体等の合成高分子化合物が挙げられる。また、米国特許第４，９６０，６８１号、特開昭６２−２４５，２６０号等に記載の高吸水性ポリマー、すなわち−ＣＯＯＭまたは−ＳＯ3 Ｍ（Ｍは水素原子またはアルカリ金属）を有するビニルモノマーの単独重合体またはこのビニルモノマー同士、もしくは他のビニルモノマーとの共重合体（例えばメタクリル酸ナトリウム、メタクリル酸アンモニウム、住友化学（株）製のスミカゲルＬ−５Ｈ）も使用される。これらのバインダーは２種以上組み合わせて用いることもできる。ゼラチンと上記バインダーの組み合わせが好ましい。またゼラチンは、種々の目的に応じて石灰処理ゼラチン、酸処理ゼラチン、カルシウムなどの含有量を減らしたいわゆる脱灰ゼラチンから選択すれば良く、組み合わせて用いることも好ましい。
【００５２】
微量の水を供給して熱現像を行うシステムを採用する場合、上記の高吸水性ポリマーを用いることにより、水の吸収を迅速に行うことが可能となる。
【００５３】
バインダーとしては、ゼラチンが好ましく使用されるが、ゼラチン含有率の少ない場合、ゼラチン以外の親水性ポリマーは、塗布時のセット性の点で、欧州公開特許４４３，５２９号記載のカラギナンや特願平５−３３９１５５号記載の変成アルキルポリビニルアルコールや特開平６−６７３３０号記載の多糖類が好ましく用いられる。
【００５４】
感光材料の感光性ハロゲン化銀乳剤層を含む側の全バインダーの塗布量は、１２ｇ／m2以下が好ましく、特に５ｇ／m2以下、更には４ｇ／m2以下にするのが適当である。また、感光性ハロゲン化銀乳剤層を含む側に対して反対側に塗布された全バインダー量は、感光性ハロゲン化銀乳剤層を含む側の全バインダーの塗布量の５０〜１００％の範囲内に入っていることが好ましい。より好ましくは、７０％付近である。
【００５５】
本発明に用いる還元剤としては、熱現像感光材料の分野で知られているものを用いることができる。また、後述する還元性を有する色素供与性化合物も含まれる（この場合、その他の還元剤を併用することもできる）。また、それ自身は還元性を持たないが現像過程で求核試薬や熱の作用により還元性を発現する還元剤プレカーサーも用いることができる。
本発明に用いられる還元剤の例としては、米国特許第４，５００，６２６号の第４９〜５０欄、同４，８３９，２７２号、同４，３３０，６１７号、同４，５９０，１５２号、同５，０１７，４５４号、同５，１３９，９１９号、特開昭６０−１４０，３３５号の第(17)〜(18)頁、同５７−４０，２４５号、同５６−１３８，７３６号、同５９−１７８，４５８号、同５９−５３，８３１号、同５９−１８２，４４９号、同５９−１８２，４５０号、同６０−１１９，５５５号、同６０−１２８，４３６号、同６０−１２８，４３９号、同６０−１９８，５４０号、同６０−１８１，７４２号、同６１−２５９，２５３号、同６２−２０１，４３４号、同６２−２４４，０４４号、同６２−１３１，２５３号、同６２−１３１，２５６号、同６３−１０，１５１号、同６４−１３，５４６号の第(40)〜(57)頁、特開平１−１２０，５５３号、同２−３２，３３８号、同２−３５，４５１号、同２−２３４，１５８号、同３−１６０，４４３号、欧州特許第２２０，７４６号の第７８〜９６頁等に記載の還元剤や還元剤プレカーサーがある。米国特許第３，０３９，８６９号に開示されているもののような種々の還元剤の組合せも用いることができる。
【００５６】
耐拡散性の還元剤を使用する場合には、耐拡散性還元剤と現像可能なハロゲン化銀との間の電子移動を促進するために、必要に応じて電子伝達剤および／または電子伝達剤プレカーサーを組合せて用いることができる。特に好ましくは、前記米国特許第５，１３９，９１９号、欧州特許公開第４１８，７４３号、特開平１−１３８，５５６号、同３−１０２，３４５号記載のものが用いられる。また特開平２−２３０，１４３号、同２−２３５，０４４号記載のように安定に層中に導入する方法が好ましく用いられる。
電子伝達剤またはそのプレカーサーは、前記した還元剤またはそのプレカーサーの中から選ぶことができる。電子伝達剤またはそのプレカーサーはその移動性が耐拡散性の還元剤（電子供与体）より大きいことが望ましい。特に有用な電子伝達剤は１−フェニル−３−ピラゾリドン類又はアミノフェノール類である。
電子伝達剤と組合せて用いる耐拡散性の還元剤（電子供与体）としては、前記した還元剤の中で感光材料の層中で実質的に移動しないものであればよく、好ましくはハイドロキノン類、スルホンアミドフェノール類、スルホンアミドナフトール類、特開昭５３−１１０８２７号、米国特許第５，０３２，４８７号、同５，０２６，６３４号、同４，８３９，２７２号に電子供与体として記載されている化合物および後述する耐拡散性で還元性を有する色素供与性化合物等が挙げられる。
また特開平３−１６０，４４３号記載のような電子供与体プレカーサーも好ましく用いられる。
さらに中間層や保護層に混色防止、色再現改善、白地改善、色素固定材料への銀移り防止など種々の目的で上記還元剤を用いることができる。具体的には、欧州特許公開第５２４，６４９号、同３５７，０４０号、特開平４−２４９，２４５号、同２−６４，６３３号、同２−４６，４５０号、特開昭６３−１８６，２４０号記載の還元剤が好ましく用いられる。また特公平３−６３，７３３号、特開平１−１５０，１３５号、同２−１１０，５５７号、同２−４６，６３４号、同３−４３，７３５号、欧州特許公開第４５１，８３３号記載のような現像抑制剤放出還元性化合物も用いられる。
本発明に於いては還元剤の総添加量は銀１モルに対して０．０１〜２０モル、特に好ましくは０．１〜１０モルである。
【００５７】
本発明においては、感光性ハロゲン化銀乳剤と共に、有機金属塩を酸化剤として併用することもできる。このような有機金属塩の中で、有機銀塩は、特に好ましく用いられる。
上記の有機銀塩酸化剤を形成するのに使用し得る有機化合物としては、米国特許第４，５００，６２６号第５２〜５３欄等に記載のベンゾトリアゾール類、脂肪酸その他の化合物がある。また米国特許第４，７７５，６１３号記載のアセチレン銀も有用である。有機銀塩は、２種以上を併用してもよい。
以上の有機銀塩は、感光性ハロゲン化銀１モルあたり、０．０１〜１０モル、好ましくは０．０１〜１モルを併用することができる。感光性ハロゲン化銀乳剤と有機銀塩の塗布量合計は銀換算で０．０５〜１０ｇ／m2、好ましくは０．４ｇ／m2が適当である。
【００５８】
本発明の熱現像感光材料の構成層にはハレーション防止やイラジエーション防止などの目的で、種々の染料を用いることができる。染料は、特開平３−７９３１号や同２−３０８２４２号に開示されているように、固体状態の微粒子として分散し、感光材料に組み込むのが好ましい。具体的には前記リサーチ・ディスクロージャー記載の化合物や、特願平６−２５９９０５号等に記載の化合物を用いることができる。
【００５９】
本発明の熱現像感光材料には、現像の活性化と同時に画像の安定化を図る化合物を用いることができる。好ましく用いられる具体的化合物については米国特許第４，５００，６２６号の第５１〜５２欄に記載されている。
【００６０】
本発明においては、画像形成物質は、主として感光材料中の現像銀である。必要に応じて、色素（色素供与性化合物）を画像形成物質に利用してもよい。ＰＳ版への焼き付け原稿となる印刷製版用感光材料において、ＰＳ版は、紫外線カットの明室で取り扱えるように３００nm〜５００nmの間の波長域に分光感度を有しているので、その画像がこの波長域でディスクリミネーションを有していればよく、銀画像とともにこの波長域に吸収を持つ色素（色素供与性化合物）を画像にすることができる。また、互いに実質的に異なる色調を有する色素を形成または放出する少なくとも２種類の色素供与性化合物を用いて、または、互いに実質的に異なる色調を有する少なくとも２種類の色素を形成または放出する色素供与性化合物を用いて銀と共に色素による白黒画像を得ることができる。
【００６１】
本発明で使用しうる色素供与性化合物の例としてはまず、酸化カップリング反応によって色素を形成する化合物（カプラー）を挙げることができる。このカプラーは４当量カプラーでも、２当量カプラーでもよい。また、耐拡散性基を脱離基に持ち、酸化カップリング反応により拡散性色素を形成する２当量カプラーも好ましい。この耐拡散性基はポリマー鎖をなしていてもよい。カラー現像薬およびカプラーの具体例は、米国特許第３，５３１，２８６号にパラフェニレンジアミン系還元剤とフェノール性または活性メチレンカプラーが、同３，７６１，２７０号にパラアミノフェノール系還元剤が、ベルギー特許８０２，５１９号およびリサーチ・ディスクロージャー誌１９７５年９月３１日、３２頁にスルホンアミドフェノール系還元剤が米国特許第４，０２１，２４０号に、スルホンアミドフェノール系還元剤と４当量カプラーとの組み合わせが提案されている。その他のカラー現像薬およびカプラーの具体例は、T.H.James 著“The Theory of the Photographic Process”第４版２９１〜３３４頁および３５４〜３６１頁にも記載されいてる。カップリング反応において、カプラーと反応しうる還元剤としては、ヒドラゾン化合物やヒドラジン化合物も好ましく使用できる。
【００６２】
別の色素供与性化合物の例としては、特開昭５９−１８０５４８号等に記載のように銀イオンまたは可溶性銀錯体の存在下で、窒素原子およびイオウ原子またはセレン原子を含む複素環の開裂反応を起こして可動性色素を放出する前記複素環を有する対拡散性色素供与性化合物（チアゾリジン系化合物）も使用できる。また、別の色素供与性化合物の例として、画像状に拡散性色素を放出乃至拡散する機能を持つ化合物を挙げることができる。この型の化合物は次の一般式〔ＬＩ〕で表わすることができる。
（（Ｄｙｅ）m −Ｙ）n −Ｚ      〔ＬＩ〕
Ｄｙｅは色素基、一時的に短波化された色素基または色素前駆体基を表わし、Ｙは単なる結合又は連結基を表わし、Ｚは画像状に潜像を有する感光性銀塩に対応又は逆対応して（（Ｄｙｅ）m −Ｙ）n −Ｚで表わされる化合物の拡散性に差を生じさせるか、または、（Ｄｙｅ）m −Ｙを放出し、放出された（Ｄｙｅ）m −Ｙと（（Ｄｙｅ）m −Ｙ）n −Ｚとの間に拡散性において差を生じさせるような性質を有する基を表わし、ｍは１〜５の整数を表わし、ｎは１または２を表わし、ｍ、ｎのいずれかが１でない時、複数のＤｙｅは同一でも異なっていてもよい。
一般式〔ＬＩ〕で表わされる色素供与性化合物の具体例としては下記の１〜３のハロゲン化銀の現像に逆対応して拡散性の色素像を形成するものである。
【００６３】
１．米国特許第３，１３４，７６４号、同３，３６２，８１９号、同３，５９７，２００号、同３，５４４，５４５号、同３，４８２，９７２号、特公平３−６８，３８７号等に記載されている、ハイドロキノン系現像薬と色素形成分を連結した色素現像薬。この色素現像薬はアルカリ性の環境下で拡散性であるが、ハロゲン化銀と反応すると非拡散性になるものである。
【００６４】
２．米国特許第４，５０３，１３７号等に記されている通り、アルカリ性の環境下で拡散性色素を放出するがハロゲン化銀と反応するとその能力を失う非拡散性の化合物も使用できる。その例としては、米国特許第３，９８０，４７９号等に記載された分子内求核置換反応により拡散性色素を放出する化合物、米国特許第４，１９９，３５４号等に記載されたイソオキサゾロン環の分子内巻き換え反応により拡散性色素を放出する化合物が挙げられる。
【００６５】
３．米国特許第４，５５９，２９０号、欧州特許第２２０，７４６Ａ２号、米国特許第４，７８３，３９６号、公開技報８７−６，１９９、特開昭６４−１３，５４６号等に記されている通り、現像によって酸化されずに残った還元剤と反応して拡散性色素を放出する非拡散性の化合物も使用できる。
その例としては、米国特許第４，１３９，３８９号、同４，１３９，３７９号、特開昭５９−１８５，３３３号、同５７−８４，４５３号等に記載されている還元された後に分子内の求核置換反応により拡散性の色素を放出する化合物、米国特許第４，２３２，１０７号、特開昭５９−１０１，６４９号、同６１−８８，２５７号、ＲＤ２４，０２５（１９８４年）等に記載された還元された後に分子内の電子移動反応により拡散性の色素を放出する化合物、西独特許第３，００８，５８８Ａ号、特開昭５６−１４２，５３０号、米国特許第４，３４３，８９３号、同４，６１９，８８４号等に記載されている還元後に一重結合が開裂して拡散性の色素を放出する化合物、米国特許第４，４５０，２２３号等に記載されている電子受容後に拡散性色素を放出するニトロ化合物、米国特許第４，６０９，６１０号等に記載されている電子受容後に拡散性色素を放出する化合物等が挙げられる。
【００６６】
また、より好ましいものとして、欧州特許第２２０，７４６号、公開技報８７−６，１９９、米国特許第４，７８３，３９６号、特開昭６３−２０１，６５３号、同６３−２０１，６５４号、同６４−１３，５４６号等に記載された一分子内にＮ−Ｘ結合（Ｘは酸素、硫黄または窒素原子を表す）と電子吸引性基を有する化合物、特開平１−２６，８４２号に記載された一分子内にＳＯ2 −Ｘ（Ｘは上記と同義）と電子吸引性基を有する化合物、特開昭６３−２７１，３４４号に記載された一分子内にＰＯ−Ｘ結合（Ｘは上記と同義）と電子吸引性基を有する化合物、特開昭６３−２７１，３４１号に記載された一分子内にＣ−Ｘ′結合（Ｘ′はＸと同義か又は−ＳＯ2 −を表す）と電子吸引性基を有する化合物が挙げられる。また、特開平１−１６１，２３７号、同１−１６１，３４２号に記載されている電子受容性基と共役するπ結合により還元後に一重結合が開裂し拡散性色素を放出する化合物も利用できる。
この中でも特に一分子内にＮ−Ｘ結合と電子吸引性基を有する化合物が好ましい。
【００６７】
着色している色素供与性化合物は、感光性ハロゲン化銀乳剤層の下層に存在させると、感度の低下を防ぐことができる。
【００６８】
色素供与性化合物、耐拡散性還元剤などの疎水性添加剤は米国特許第２，３２２，０２７号記載の方法などの公知の方法により熱現像感光材料の層中に導入することができる。この場合には、米国特許第４，５５５，４７０号、同４，５３６，４６６号、同４，５３６，４６７号、同４，５８７，２０６号、同４，５５５，４７６号、同４，５９９，２９６号、特開昭６３−３０６４３９号、同６２−８１４５号、同６２−３０２４７号、特公平３−６２，２５６号などに記載のような高沸点有機溶媒を、必要に応じて沸点５０℃〜１６０℃の低沸点有機溶媒と併用して、用いることがてきる。またこれら色素供与性化合物、耐拡散性還元剤、高沸点有機溶媒などは２種以上併用することができる。
高沸点有機溶媒の量は用いられる疎水性添加剤１ｇに対して１０ｇ以下、好ましくは５ｇ以下、より好ましくは１ｇ〜０．１ｇである。また、バインダー１ｇに対して１cc以下、更には０．５cc以下、特に０．３cc以下が適当である。
また特公昭５１−３９，８５３号、特開昭５１−５９，９４３号に記載されている重合物による分散法や特開昭６２−３０，２４２号等に記載されいてる微粒子分散物にして添加する方法も使用できる。
水に実質的に不溶な化合物の場合には、前記方法以外にバインダー中に微粒子にして分散含有させることができる。
疎水性化合物を親水性コロイドに分散する際には、種々の界面活性剤を用いることができる。例えば特開昭５９−１５７，６３６号の第(37)〜(38)頁、前記のリサーチ・ディスクロージャー記載の界面活性剤として挙げたものを使うことができる。
また、特開平７−０５６２６７号、特願平６−１９２４７号、西独公開特許第１，９３２，２９９Ａ号記載のリン酸エステル型界面活性剤も使用できる。
【００６９】
錯化剤シートに色素像を併用する場合、媒染剤として写真分野で公知のものを用いることができ、その具体例としては米国特許第４，５００，６２６号第５８〜５９欄、特開昭６１−８８，２５６号第(32)〜(41)頁や特開平１−１６１，２３６号第(4) 〜(7) 頁に記載の媒染剤、米国特許第４，７７４，１６２号、同４，６１９，８８３号、同４，５９４，３０８号等に記載のものを挙げることができる。また、米国特許第４，４６３，０７９号に記載されているような色素受容性の高分子化合物を用いてもよい。
【００７０】
錯化剤シートは、必要に応じて保護層、剥離層、下塗り層、中間層、バック層、カール防止層などの補助層を設けることができる。特に保護層を設けるのは有用である。
【００７１】
本発明の錯化剤シートに用いられるバインダーは、前記の親水性バインダーが好ましい。さらに欧州公開特許第４４３，５２９号記載のようなカラギナン類、デキストランのような多糖類の併用や、特公平３−７４，８２０号記載のようなガラス転移温度４０℃以下のラテックス類を併用することが望ましい。また、写真分野で公知の媒染剤のポリマーや米国特許第４，９６０，６８１号、特開昭６２−２４５２６０号等記載の高吸水性ポリマーを併用することが好ましく用いられる。さらに、ポリビニルピロリドン、ポリビニルイミダゾール、ピロリドンとイミダゾールの共重合体のようなポリマーも好ましく使用できる。
バインダーの全塗布量は、２０ｇ／m2以下が好ましく、特に１０ｇ／m2以下、さらには７ｇ／m2以下にするのが適当である。
【００７２】
熱現像感光材料および錯化剤シートの構成層には、可塑剤、スベリ剤あるいは感光材料と錯化剤シートとの剥離性改良剤として高沸点有機溶媒を用いることができる。具体的には、前記リサーチ・ディスクロージャーや特開昭６２−２４５，２５３号などに記載されたものがある。
更に、上記の目的のために、各種のシリコーンオイル（ジメチルシリコーンオイルからジメチルシロキサンに各種の有機基を導入した変成シリコーンオイルまでの総てのシリコーンオイル）を使用できる。その例としては、信越シリコーン（株）発行の「変成シリコーンオイル」技術資料Ｐ６〜１８Ｂに記載の各種変成シリコーンオイル、特にカルボキシ変成シリコーン（商品名Ｘ−２２−３７１０）などが有効である。
また特開昭６２−２１５，９５３号、同６３−４６，４４９号に記載のシリコーンオイルも有効である。
熱現像感光材料や錯化剤シートの構成層に用いる硬膜剤としては、前記リサーチ・ディスクロージャー、米国特許第４，６７８，７３９号第４１欄、同４，７９１，０４２号、特開昭５９−１１６，６５５号、同６２−２４５，２６１号、同６１−１８，９４２号、特開平４−２１８，０４４号等に記載の硬膜剤が挙げられる。より具体的には、アルデヒド系硬膜剤（ホルムアルデヒドなど）、アジリジン系硬膜剤、エポキシ系硬膜剤、ビニルスルホン系硬膜剤（Ｎ，Ｎ′−エチレン−ビス（ビニルスルホニルアセタミド）エタンなど）、Ｎ−メチロール系硬膜剤（ジメチロール尿素など）、あるいは高分子硬膜剤（特開昭６２−２３４，１５７号などに記載の化合物）が挙げられる。
これらの硬膜剤は、塗布された親水性バインダー１ｇあたり０．００１〜１ｇ、好ましくは０．００５〜０．５ｇが用いられる。また添加する層は、感光材料や錯化剤シートの構成層のいずれの層でも良いし、２層以上に分割して添加しても良い。
【００７３】
熱現像感光材料や錯化剤シートの構成層には、種々のカブリ防止剤または写真安定剤およびそれらのプレカーサーを使用することができる。その具体例としては、前記リサーチ・ディスクロージャー、米国特許第５，０８９，３７８号、同４，５００，６２７号、同４，６１４，７０２号、特開昭６４−１３，５４６号(7) 〜(9) 頁、(57)〜(71)頁および(81)〜(97)頁、米国特許第４，７７５，６１０号、同４，６２６，５００号、同４，９８３，４９４号、特開昭６２−１７４，７４７号、同６２−２３９，１４８号、同６３−２６４，７４７号、特開平１−１５０，１３５号、同２−１１０，５５７号、同２−１７８，６５０号、ＲＤ１７，６４３（１９７８年）(24)〜(25)頁、特願平６−１９０５２９号等記載の化合物が挙げられる。
これらの化合物は、銀１モルあたり５×１０-6〜１×１０-1モルが好ましく、さらに１×１０-5〜１×１０-2モルが好ましく用いられる。
【００７４】
熱現像感光材料や錯化剤シートの構成層には、塗布助剤、剥離性改良、スベリ性改良、帯電防止、現像促進等の目的で種々の界面活性剤を使用することができる。界面活性剤の具体例は前記リサーチ・ディスクロージャー、特開昭６２−１７３，４６３号、同６２−１８３，４５７号等に記載されている。
熱現像感光材料や錯化剤シートの構成層には、スベリ性改良、帯電防止、剥離性改良等の目的で有機フルオロ化合物を含ませてもよい。有機フルオロ化合物の代表例としては、特公昭５７−９０５３号第８〜１７欄、特開昭６１−２０９４４号、同６２−１３５８２６号等に記載されているフッ素系界面活性剤、またはフッ素油などのオイル状フッ素系化合物もくしは四フッ化エチレン樹脂などの固体状フッ素化合物樹脂などの疎水性フッ素化合物が挙げられる。
【００７５】
熱現像感光材料や錯化剤シートには、接着防止、スベリ性改良、非光沢面化などの目的でマット剤を用いることができる。マット剤としては種々の無機化合物、有機化合物粒子特にポリマー粒子が用いられる。無機のマット剤としては、二酸化珪素、コロイダルシリカ、酸化チタン、酸化アルミニウム等の酸化物、硫酸バリウム、炭酸カルシウム、硫酸マグネシウム等のアルカリ土類金属塩および珪酸塩、リン酸塩やホウ酸塩等のガラス粒子が挙げられる。有機のマット剤としては、コーンスターチ、セルロースエステル、セルロースエーテル等の天然物およびその改質品、アルキルアクリレート類、アルキルメタクリレート類、アクリルアミド類、ビニルエステル類、スチレン類の合成樹脂等、ポリオレフィンまたはポリメタクリレートなどの特開昭６１−８８２５６号(29)頁記載の化合物の他に、ベンゾグアナミン樹脂ビーズ、ポリカーボネート樹脂ビーズ、ＡＳ樹脂ビーズなどの特開昭６３−２７４９４４号、その他前記リサーチ・ディスクロージャー記載の化合物が使用できる。これらのマット剤は、最上層（保護層）のみならず必要に応じて下層に添加することもできる。
【００７６】
本発明において、マット剤は、単独で使用してもよいし、２種以上併用してもよい。本発明に用いるマット剤の平均粒径が０．１μm から２０μm のものを用いるのが好ましい。マット剤の添加量は、バインダーに対し、重量比で１ないし４０％が好ましく、更に好ましくは２ないし２０％である。
【００７７】
特開平３−１０９５４２号や特開昭６４−３１１４９号や特開昭６２−１６３０４７号記載のように、空洞を有するものや、表面に多孔性のものを使用してもよい。
【００７８】
その他、熱現像感光材料および非感光性錯化剤シートの構成層には、熱溶剤、消泡剤、防菌防バイ剤等を含ませてもよい。これらの添加剤の具体例は特開昭６１−８８２５６号第(26)〜(32)頁、特開平３−１１，３３８号、特公平２−５１，４９６号等に記載されている。
【００７９】
本発明において熱現像感光材料及び／又は錯化剤シートには画像形成促進剤を用いることができる。画像形成促進剤には、物理化学的な機能からは塩基または前述の塩基プレカーサー、求核性化合物、高沸点有機溶媒（オイル）、熱溶剤、界面活性剤、銀または銀イオンと相互作用を持つ化合物等に分類される。ただし、これらの物質群は一般に複合機能を有しており、上記の促進効果のいくつかを合せ持つのが常である。これらの詳細については米国特許第４，６７８，７３９号第３８〜４０欄に記載されている。
【００８０】
本発明において熱現像感光材料及び／又は錯化剤シートには、現像時の処理温度および処理時間の変動に対し、常に一定の画像を得る目的で種々の現像停止剤を用いることができる。
ここでいう現像停止剤とは、適正現像後、速やかに塩基を中和または塩基と反応して膜中の塩基濃度を下げ現像を停止する化合物または銀および銀塩と相互作用して現像を抑制する化合物である。具体的には、加熱により酸を放出する酸プレカーサー、加熱により共存する塩基と置換反応を起す親電子化合物、または含窒素ヘテロ環化合物、メルカプト化合物及びその前駆体等が挙げられる。更に詳しくは特開昭６２−２５３，１５９号(31)〜(32)頁に記載されている。
【００８１】
本発明において熱現像感光材料や錯化剤シートの支持体としては、処理温度に耐えることのできるものが用いられる。一般的には、日本写真学会編「写真工学の基礎−銀塩写真編−」、株コロナ社刊（昭和５４年）(223) 〜(240) 頁記載の紙、合成高分子（フィルム）等の写真用支持体が挙げられる。具体的には、ポリエチレンテレフタレート、ポリエチレンナフタレート、ポリカーボネート、ポエ塩化ビニル、ポリスチレン、ポリプロピレン、ポリイミド、ポリアリレート、セルロース類（例えばトリアセチルセルロース）またはこれらのフィルム中へ酸化チタンなどの顔料を含有させたもの、更にポリプロピレンなどから作られるフィルム法合成紙、ポリエチレン等の合成樹脂パルプと天然パルプとから作られる混抄紙、ヤンキー紙、バライタ紙、コーティッドペーパー（特にキャストコート紙）、金属、布類、ガラス類等が用いられる。支持体の厚みは、１０μm 〜２００μm が好ましく用いられる
これらは、単独で用いることもできるし、ポリエチレン等の合成高分子で片面または両面をラミネートされた支持体として用いることができる。このラミネート層には、酸化チタン、群青、カーボンブラックなどの顔料や染料を必要に応じて含有させておくことができる。
この他に、特開昭６２−２５３，１５９号(29)〜(31)頁、特開平１−１６１，２３６号(14)〜(17)頁、特開昭６３−３１６，８４８号、特開平２−２２，６５１号、同３−５６，９５５号、米国特許第５，００１，０３３号等に記載の支持体を用いることかできる。
これらの支持体の裏面は、親水性バインダーとアルミナゾルや酸化スズのような半導性金属酸化物、カーボンブラックその他の帯電防止剤を塗布してもよい。具体的には、特開昭６３−２２０，２４６号などに記載の支持体を使用できる。
感光材料の支持体の裏面には、耐水性のポリマーを塗布することも、処理後の接着性改善の点で好ましい。
表面抵抗率が１０12Ω・cm以下になるように設計することが望ましい。
また支持体の表面は親水性バインダーとの密着性を改良する目的で種々の表面処理や下塗りを施すことが好ましく用いられる。
【００８２】
本発明の感光材料は、印刷用感光材料の種々の用途、即ち、スキャナ用フィルムのみならず、網撮り用フィルム、線画用フィルム、密着用（ネガ−ポジ・タイプ）フィルム、密着用（反転ポジ−ポジ・タイプ）フィルム、あるいは、明室用フィルムとして利用できる。
【００８３】
本発明の熱現像感光材料に画像を露光し記録する方法としては、例えば製版カメラを用いてリバーサルフィルムのような印刷原稿を、コンタクトスクリーンや色分解フィルターで露光する方法、製版用プリンターを用いる方法、スキャナ、イメージセッタやファクシミリ等を用いて、画像情報を電気信号を経由してキセノンランプ、発光ダイオード、各種レーザー（レーザーダイオード、ガスレーザーなど）などを発光させ走査露光する方法（特開平２−１２９，６２５号、特願平３−３３８，１８２号、同４−９，３８８号、同４−２８１，４４２号等に記載の方法）がある。
【００８４】
熱現像感光材料へ画像を記録する光源としては、キセノンランプ、タングステンランプ、ハロゲンランプ、メタルハライドランプ、石英ランプ、発光ダイオード、レーザー光源等を用いることができる。
【００８５】
本発明における、露光装置の例を次に挙げる。市販のＡｒレーザーの露光装置である Linotype-Hell社のＤＣシリーズ、Crosfield 社のMagnascan シリーズ、市販のＨｅ−Ｎｅレーザーの露光装置である大日本スクリーン社のＳＧシリーズ及び市販のレーザーの露光装置である富士写真フイルム社のLux Scan、大日本スクリーン社のＭＴＲなどのカラースキャナー及び、Agfa-Gevaert社のSelectset （Ｈｅ−Ｎｅ）、Avantra(Red-LD) 、Linotype-Hell 社のHerkules(Red-LD)、Scitex社のDolev （Ｈｅ−Ｎｅ）、Agfa-Gevaert社のAccuset(Red-LD) 、富士写真フイルム社のLux Setter 5600 等のイメージセッター、ＮＥＣ社のＦＴ２４０ＲやＦＴ２６０Ｒのファクシミリ用露光装置を用いることができる。
【００８６】
本発明の露光において、利用できる製版用プリンターの例を次に挙げる。富士写真フイルムのＦＰＡ７４０、ＦＰＡ８００、ＦＰＡ８００Ｘ、ＦＰＡ８００Ｈｇ、ＦＰＡ８００ＦＸ、大日本スクリーン社のＰ６０７シリーズ、Ｐ６１７シリーズ、Ｐ６２７シリーズ、Ｐ６４７シリーズ、Ｐ６４８シリーズ、Ｐ６０７シリーズ、アイグラフィクス社のＩＰＢ−１０００ＳＨ、ウシオ社のＦＬ２Ｍ、ＦＬ３Ｍ、倉並社のＳＫ−１６、Eastman-Kodak 社のVersalite Contact Printer 840H、Contact 2200 Printer、Agfa-Gevaert社のＣＤＬ２００２Ｒｉ、キタムラ社のＰ−６、Ｐ−４、Ｐ−２、Ｐ−８、ＳＡＣＫ社のＯＲ３０、THIEMER 社のＶＤＭ５、CONVAC社のＲＤ７０８７Ｄを用いることができる。
【００８７】
本発明の露光において、利用できる製版用カメラの例を次に挙げる。富士写真フイルムのＦＣＳ８２０、ＦＣＳ８２０Ｓ、ＦＧＣ１００、ＦＧＣ２００、ＦＧＣ３００、大日本スクリーン社のＦＩＮＥ  ＺＯＯＭ８８０、ＺＯＯＭＡＣＥ８００、コンパニカＣ−６８０、コンパニカＣ−６９０、Ｐ６４８シリーズ、Ｐ６０７シリーズ、アイテックグラフィクス社のImagemaker５４０、Eastman-Kodak 社のOpti-Copy ３２、Opti-Copy ４２、Opti-Copy ２３、イメージメーカー５０６０Ａ、イメージメーカーＩＭ２００、イメージメーカーＩＭ４００、イメージメーカーＩＭ６００、イメージメーカーＩＭ８００、Agfa-Gevaert社のＲＰＳカメラ、リプロマスターシリーズ、イズミヤ社のリニアス２０００、デザインスコープシリーズ、三菱製紙のリプロカメラシリーズを用いることかできる。
【００８８】
本発明の熱現像感光材料および／または錯化剤シートは、加熱現像および銀塩拡散転写のための加熱手段として導電性の発熱体層を有する形態であっても良い。この場合の発熱要素には、特開昭６１−１４５，５４４号等に記載のものを利用できる。
本発明において、米国特許第４，７０４，３４５号、同４，７４０，４４５号、特開昭６１−２３８，０５６号等に記載されている、少量の水の存在下で加熱し現像と転写を同時または連続して行うのが好ましい。この方式においては、加熱温度は、５０℃〜１００℃が好ましい。
【００８９】
本発明に用いられる水としては、一般に用いられる水であれば何を用いても良い。具体的には蒸留水、水道水、井戸水、ミネラルウォーター等を用いることかできる。また本発明の熱現像感光材料および錯化剤シートを用いる熱現像装置においては水を使い切りで使用しても良いし、循環し繰り返し使用してもよい。後者の場合、材料から溶出した成分を含む水を使用することになる。また特開昭６３−１４４，３５４号、同６３−１４４，３５５号、同６２−３８，４６０号、特開平３−２１０，５５５号等に記載の装置や水を用いても良い。さらに、水に溶解する低沸点溶媒、界面活性剤、かぶり防止剤、難溶性金属塩との錯形成化合物、防黴剤、防菌剤を含有させてもよい。
【００９０】
これらの溶媒は熱現像感光材料、錯化剤シートまたはその両者に付与する方法を用いることができるが、好ましくは、感材に付与する。その使用量は全塗布膜の最大膨潤体積に相当する溶媒の重量以下でよい。
この水を付与する方法としては、例えば特開昭６２−２５３，１５９号(5) 頁、特開昭６３−８５，５４４号等に記載の方法が好ましく用いられる。また、溶媒をマイクロカプセルに閉じ込めたり、水和物の形で予め熱現像感光材料もしくは色素固定要素またはその両者に内蔵させて用いることもできる。
付与する水の温度は前記特開昭６３−８５，５４４号等に記載のように３０℃〜６０℃であれば良い。特に水中での雑菌類の繁殖を防ぐ目的で４５℃以上にすることは有用である。
【００９１】
常温で固体であり高温では溶解する親水性熱溶剤を熱現像感光材料および／または錯化剤シートに内蔵させることができる。内蔵させる層は感光材料の感光性ハロゲン化銀乳剤層、中間層、保護層のいずれか、錯化剤シートのいずれの層でも良い。親水性熱溶剤の例としては、尿素類、ピリジン類、アミド類、スルホンアミド類、イミド類、アルコール類、オキシム類その他の複素環類がある。
【００９２】
現像および／または転写工程における加熱方法としては、加熱されたブロックやプレートに接触させたり、熱板、ホットプレッサー、熱ローラー、熱ドラム、ハロゲンランプヒーター、赤外および遠赤外ランプヒーターなどに接触させたり、高温の雰囲気中を通過させる方法などがある。
【００９３】
熱現像感光材料と錯化剤シートを重ね合わせる方法は特開昭６２−２５３，１５９号、特開昭６１−１４７，２４４号(27)頁記載の方法が適用できる。
【００９４】
本発明の写真要素の処理には種々の熱現像装置のいずれもが使用できる。例えば、特開昭５９−７５，２４７号、同５９−１７７，５４７号、同５９−１８１，３５３号、同６０−１８，９５１号、実開昭６２−２５，９４４号、特願平４−２７７，５１７号、同４−２４３，０７２号、同４−２４４，６９３号等に記載されている装置などが好ましく用いられる。また市販の装置としては富士写真フイルム株製ピクトロスタット１００、同ピクトロスタット２００、同ピクトロスタット３００、同ピクトログラフィー３０００、同ピクトログラフィー２０００などが使用できる。
【００９５】
【実施例】
以下実施例をもって本発明の説明を行うが、本発明はこれらに限定されるものではない。
【００９６】
実施例１
感光性ハロゲン化銀乳剤（Ｉ）の調製法について述べる。
良く攪拌している第１表に示す組成のｐＨ４のゼラチン水溶液を、第２表に示す（Ｉ）液と（II）液を同時に９分間かけて添加し、その５分後、(III) 液と(IV)液を１０分かけて同時に添加した。
【００９７】
【表１】
0003689189.tif 000003
【００９８】
【表２】
0003689189.tif 000004
【００９９】
【化１】
0003689189.tif 000005
【０１００】
常法により、水洗、脱塩（沈降剤(1) を用い、硫酸でｐＨ３に調整して行った）後、石灰処理ゼラチン２２ｇを加えてｐＨ６．１、ｐＡｇ７．１に調節した後、防腐剤(1) を加え、６０℃で化学増感した。化学増感に用いた化合物は、第３表に示す通りに順次添加した。粒子サイズは、平均辺長０．１９μm で、標準偏差０．０１９μm の臭化銀含有率１．７モルの塩化銀立方体乳剤であった。この乳剤の収量は６３５ｇである。防腐剤(2) はフェノキシエタノールである。
【０１０１】
【表３】
0003689189.tif 000006
【０１０２】
【化２】
0003689189.tif 000007
【０１０３】
【化３】
0003689189.tif 000008
【０１０４】
表３記載の臭化銀微粒子乳剤(2) の調製法について述べる。
良く攪拌している第４表に示す組成のゼラチン水溶液を、３０℃に降温し、第５表に示す（Ｉ）液と（II）液を同時に３分４０秒間かけて添加し、その５分後、(III) 液と(IV)液を２分かけて同時に銀電位を５０mVになるように(IV)液の流量を制御して添加した。
【０１０５】
【表４】
0003689189.tif 000009
【０１０６】
【表５】
0003689189.tif 000010
【０１０７】
常法により、水洗、脱塩（沈降剤１を用いてリン酸でｐＨ４．１に調整して行った）後、石灰処理ゼラチン２２ｇを加えてｐＨ６．１、ｐＡｇ７．８（ＫＢｒにより）調節した。防腐剤として、防腐剤(2) を用いた。粒子サイズ０．０５μm の臭化銀立方体乳剤であった。収量は６３０ｇである。
【０１０８】
この乳剤(1) １００ｇに、増感色素(3) を１０mgを含むメタノール溶液３ccを加え、４，４′−ビス〔４，６−ジ（ナフチル−２−オキシ）ピリミジン−２−イルアミノ〕スチルベン−２，２′−ジスルホン酸ジナトリウム塩の１％メタノール溶液０．２５ccを加え、カブリ防止剤(2) の０．８％メタノール水溶液６ccを加え、界面活性剤(1) ０．２ｇを、水溶性ポリマー(1) ０．２５ｇを加えて、乳剤層の塗布液を調製した。銀量１．４ｇ／m2のように塗布を行った。
パラターシャルブチルカテコールの１０％水メタノール混合溶液（体積比で水／メタノール＝７／３）を１５ccをさらに添加して、感光材料１０１の乳剤層の塗布液を作成した。
【０１０９】
【化４】
0003689189.tif 000011
【０１１０】
【化５】
0003689189.tif 000012
【０１１１】
【化６】
0003689189.tif 000013
【０１１２】
次に還元剤１，５−ジフェニル−３−ピラゾリドンの固体状微粒子の分散物の調製法について述べる。１，５−ジフェニル−３−ピラゾリドン１０ｇ、花王製デモール０．２ｇを５．７％石灰処理ゼラチン９０ccを加えて、平均粒径０．７５mmのガラスビーズを用いてミルで３０分間分散した。ガラスビーズを分離して還元剤のゼラチン分散物を得た。
【０１１３】
次に、水酸化亜鉛の固体状微粒子分散物の調製法について述べる。
平均粒子サイズが０．２μm の水酸化亜鉛１２．５ｇ、分散剤としてカルボキシルメチルセルロース１ｇ、ポリアクリル酸ソーダ０．１ｇを４％ゼラチン水溶液１００ccに加えて、平均粒径０．７５mmのガラスビーズを用いてミルで３０分間分散した。ガラスビーズを分離して水酸化亜鉛のゼラチン分散物を得た。
【０１１４】
ロイコ染料と顕色剤の分散物の表６のように調製した。約６０℃に加熱溶解された油相成分を、６０℃に加温した水相成分に加え、攪拌混合したのち、ホモジナイザーで１０分間、１００００rpm にて分散した後、加水して均一な分散物を得た。
【０１１５】
【表６】
0003689189.tif 000014
【０１１６】
【化７】
0003689189.tif 000015
【０１１７】
以上のものを用いて、第６表に示す感光材料１０１を作成した。
【０１１８】
【表７】
0003689189.tif 000016
【０１１９】
【化８】
0003689189.tif 000017
【０１２０】
【化９】
0003689189.tif 000018
【０１２１】
次に、感光材料１０１と同様の材料を用いて、同一の塗布銀量で、表８に示す感光材料１０２〜１１１を作成した。最上の感光性ハロゲン化銀乳剤層より上層の非感光性のゼラチン量は、保護層の酸処理ゼラチンの量で調整した。感光材料１１２は、感光材料１０５の第一層、第二層を入れ替えたものであり、感光材料１１３も同様に、感光材料１０９の第一層、第二層を入れ替えて作成した。
【０１２２】
【表８】
0003689189.tif 000019
【０１２３】
Ａｇコロイド分散物を下記のように調製した。よく攪拌された第９表に示す溶液に、硝酸銀１７ｇを含む水溶液１７０ccを２５分かけて添加し、ゼラチンを添加し、常法により、水洗、脱塩（沈降剤(1) を用いて、硫酸でｐＨ３に調整して行った）後、石灰処理ゼラチンを加えてｐＨ６．１に調節した後、防腐剤(1) を加えて分散した。粒子サイズは、平均粒径０．０２μm で、濃度は、Ａｇ４％、ゼラチン濃度２％で、収量は２６３ｇである。
【０１２４】
【表９】
0003689189.tif 000020
【０１２５】
高沸点溶媒(1) の分散物の表１０のように調製した。約６０℃に加熱溶解された油相成分を、６０℃に加温した水相成分に加え、攪拌混合したのち、ホモジナイザーで１０分間、１００００rpm にて分散した後、加水して均一な分散物を得た。高沸点有機溶媒の粒径は０．３μm であった。
【０１２６】
【表１０】
0003689189.tif 000021
【０１２７】
【化１０】
0003689189.tif 000022
【０１２８】
次に表１１に示すような処理シートＲ１を作成した。
【０１２９】
【表１１】
0003689189.tif 000023
【０１３０】
【化１１】
0003689189.tif 000024
【０１３１】
【化１２】
0003689189.tif 000025
【０１３２】
Ｒ−１の吸水量は、４０℃で１３cc／m2であった。
【０１３３】
上記のように得られた感光材料１０１〜１１４を、露光を６７０nmにピークを持つ半導体レーザーで、１画素（１００μm2）あたり１０００万分の１秒で光量を変化させて露光した。露光済の感光材料は４０℃に保温した水に２．５秒浸したのち、ローラーで絞り、直ちに錯化剤シートと膜面が接するように重ね合わせた。次いで吸水した膜面の温度が８０℃となるように温度調整したヒートドラムを用い、２２秒間加熱し錯化剤シートＲ１を引きはがすと、感光材料に白黒銀画像が得られた
自動濃度測定器を用いて、透過画像の青色濃度と露光量の関係である特性曲線を得た。この特性曲線より最高濃度Ｄmax と最低濃度Ｄmin を測定した。また、製造直後の感光材料のＤmin から、経時した感光材料から得られたＤmin の値を差し引き変動幅を比較した。またＩＳＯ６０７７に記載の脆性のためのウェッジテストを行い、脆性の差を比較した。
これらの結果を表１２に示す。以上の結果より、本発明においては、Ｄmin が低く、かつＤmax が高く、しかも、足階調が高く、処理ムラの少ない高画質の画像が得られ、中間層の設置により、経時によるＤmin 上昇が抑えられ、膜の脆性が良化していることが分かった。
【０１３４】
【表１２】
0003689189.tif 000026